(57)【特許請求の範囲】
【請求項１】
チタン含有ゼオライトを製造する方法において、
合成ゲルを、水性媒体中でテトラアルキルオルトシリケート、テトラアルキルオルトチタネート及び水酸化テトラ−ｎ−プロピルアンモニウムを、出発化合物に対してＳｉ／Ｔｉのモル比が３０に等しいか又はそれ以上であり、Ｈ２Ｏ／Ｓｉのモル比が１０〜２０であり、かつＮ／Ｓｉのモル比が０．１２ないし０．２０未満であるような量で組み合わせかつ加水分解することにより形成し、かつついで合成ゲルを３日未満の期間に亘り１５０℃〜２２０℃の温度で結晶化させることを特徴とする、チタン含有ゼオライトの製造方法。
【請求項２】
Ｎ／Ｓｉのモル比が０．１２ないし０．１７未満である、請求項１記載の方法。
【請求項３】
Ｈ２Ｏ／Ｓｉのモル比が１２〜１７である、請求項１記載の方法。
【請求項４】
テトラアルキルオルトシリケートが、テトラエチルオルトシリケートであり、かつテトラアルキルオルトチタネートが、テトラエチルオルトチタネートである、請求項１から３までのいずれか１項記載の方法。
【請求項５】
テトラアルキルオルトシリケート及びテトラアルキルオルトチタネートの加水分解を、生じるアルコールを留去することにより維持し、かつ蒸留により除去されたアルコールの体積を、反応混合物への水の添加により少なくとも一部置換する、請求項４記載の方法。
【請求項６】
結晶化段階からの結晶懸濁液のｐＨ値を、７〜１０の値に調節する、請求項１から５までのいずれか１項記載の方法。
【請求項７】
ｐＨ値を、７〜８．５の値に調節する、請求項６に記載の方法。
【請求項８】
チタン含有ゼオライトを分離し、乾燥し、かつか焼する、請求項１から７までのいずれか１項記載の方法。
【請求項９】
０．２〜２．０μｍの一次クリスタライトサイズを有している、請求項１から８までのいずれか１項記載の方法により得られることができる、チタン含有ゼオライト。
【請求項１０】
請求項９記載の、又は請求項８記載の方法により得られることができる触媒としてのチタン含有ゼオライトの存在で、水と混和性の溶剤中で、オレフィンを過酸化水素水と反応させることにより、オレフィンをエポキシ化する方法。
【請求項１１】
過酸化水素でのオレフィンのエポキシ化のための触媒としての、請求項９記載の、又は請求項８記載の方法により得られることができるチタン含有ゼオライトの使用。
【発明の詳細な説明】
【０００１】
本発明は、チタン含有ゼオライトの製造方法、この方法により得られることができるチタン含有ゼオライト、このようにして製造されたチタン含有ゼオライトの存在でのオレフィンのエポキシ化方法並びにオレフィンのエポキシ化のための触媒としてのそのようなゼオライトの使用に関する。
【０００２】
チタンシリカライト(titanium silicalite)の製造方法並びに一連の反応、その中で酸化反応における触媒としてのチタンシリカライトの使用は、米国特許(US-A)第4,410,501号明細書から公知である。そこには、２つの異なる手順、一方では、加水分解可能なケイ素化合物、例えばテトラエチルオルトシリケートから出発している合成ゲルの形成、又は選択的にはケイ素源としてコロイド状二酸化ケイ素の使用が記載されている。最初の変種は、米国特許(US-A)第4,410,501号明細書の例１に記載されている。ここで、テトラエチルオルトシリケート及び水酸化テトラ−ｎ−プロピルアンモニウム（ＴＰＡＯＨ）は、０．４５のモル比で使用され、これはまた、説明の一般的部分に述べられたようなアンモニウム化合物とケイ素化合物とのモル比の好ましい範囲に相当する。米国特許(US-A)第4,410,501号明細書における説明による手順の双方の変種に共通しているのは、少なくとも６日間の水熱段階の長い反応期間である。
【０００３】
欧州特許出願公開(EP-A)第0 838 431号明細書には、テトラアルキルオルトシリケート及びテトラアルキルオルトチタネートから出発しているチタン含有ゼオライトの製造方法が記載されており、その重要な特徴は、反応混合物が、オートクレーブ中で、水熱条件下に、加水分解の間に形成されたアルコールを留去することなく反応されるということである。
【０００４】
工業界及び大学における研究者の多くのグループは、米国特許(US-A)第4,410,501号明細書の教示から出発して、生じる触媒の活性及び方法の効率の双方、即ち水熱段階の長さを減少させ、収量を改善する等に関して、チタンシリカライトの合成を最適化しようと努めている。
【０００５】
従って、“Applied Catalysis A: General, 92 (1992) 93-111”において、A. J. H. P. van der Pol及びJ. H. C. van Hooffは、チタンシリカライト合成及び生じる触媒の活性へのＳｉＯ２源、結晶化時間、結晶化条件及びアンモニウム化合物／ケイ素及びケイ素／チタンの比の影響を考察した。これらの実験において、テトラエチルオルトシリケートから出発している方法、及びコロイド状二酸化ケイ素から出発している変法の双方が調査された。これら２つの方法の比較は既に、アンモニウム化合物とＳｉとのより高い比が、エステル法に使用されなければならないこと、即ちテトラエチルオルトシリケートの使用を示している。これは、この点で、米国特許(US-A)第4,410,501号明細書の教示に相応しており、その際、アンモニウムとケイ素との著しくより高い比が、同様にオルトシリケートルートに使用される。更に、使用される方法に関係なく、２日間の結晶化時間が、触媒の製造に十分であることが明らかになった。この刊行物は更に、オルトシリケートを用いて製造されたチタンシリカライトが、コロイド状二酸化ケイ素を用いて製造された触媒よりも、著しくより高い触媒活性を示すことを教示している。上記の刊行物の実質的な部分は、どのような反応条件、殊に出発化合物の比が、触媒中にできるだけ小さい一次クリスタライトを生じさせるために選択されるべきであるかという問題を扱っている。出発化合物中のアンモニウム化合物とケイ素との比のクリスタライトサイズへの影響が殊に考察された。アンモニウム化合物とケイ素とのモル比が、少なくとも０．２２であるべきであり、かつ好ましくは、所望の一次クリスタライトサイズを得るために、０．３〜０．３５の範囲内であるべきであることが確定された。対照してみると、ＳｉとＴｉとの比は、事実上、チタンシリカライトのクリスタライトサイズに影響を及ぼさない。
【０００６】
これらの結果は、van der Pol, Verduyn及びvan Hooffによる“Applied Catalysis A: General, 92 (1992) 113-130”に別の調査により確認された。ここで、多様なチタンシリカライト触媒の活性は、フェノールのヒドロキシル化の間に考察された。活性が、クリスタライトサイズの関数であり、かつクリスタライトサイズが減少すると増大することが確定された。クリスタライトサイズはまた、アンモニウムとケイ素との比に依存し、それにより０．３５の比が、０．２μｍのクリスタライトサイズをもたらし、かつ最も大きい活性を示す。０．５３又は０．７８のアンモニウムとケイ素とのより高い比は、著しくより大きなクリスタライト及びより低い活性をまねく。０．２２のより低い比は同様に、より大きなクリスタライト及び同様に活性の低下をまねく。
【０００７】
これらの研究は更に、アンモニウム化合物とケイ素との比の調査した範囲内で、配合されたチタンの割合は、出発組成中のケイ素とチタン化合物との一定の比で事実上一定のままであることを示す。
【０００８】
これらの研究は、EUROTS-1触媒の名前が与えられ、かつ合成が、J. A. Martens他、“Applied Catalysis A: General, 99 (1993) 71-84”に開示されているチタンシリカライト触媒の標準の合成の発展をもたらした。EUROTS-1の合成において、テトラエチルオルトシリケート、テトラエチルオルトチタネート及び水酸化テトラプロピルアンモニウムが、３５のＳｉとＴｉとのモル比、０．３６のアンモニウムとＳｉとのモル比及び２８．２のＨ２ＯとＳｉＯ２とのモル比で組み合わされ、加水分解され、かつ４日間、１７５℃で結晶化される。
【０００９】
それにもかかわらず、チタンシリカライト触媒の合成及び活性及び上記で記載されているような高度に活性な標準触媒の発展に影響を及ぼすパラメーターのこの極めて広範囲でかつ詳細な調査にもかかわらず、工業界内には、チタンシリカライト触媒を効率的に合成し、かつより費用効果がありかつ、可能ならば、また殊にオレフィンのエポキシ化のための、触媒の活性を増大させる必要が依然として存在する。
【００１０】
従って、本発明の対象は、生じるゼオライトの触媒活性を損なうことなく、チタン含有ゼオライトの製造のためのより効率的でかつより費用効果のある方法を提供することである。別の対象は、過酸化水素でのオレフィンのエポキシ化に改善された活性を有するチタン含有ゼオライトを提供することである。
【００１１】
この対象は、合成ゲルが、水性媒体中で加水分解可能なケイ素化合物、加水分解可能なチタン化合物及び塩基性四級アンモニウム化合物を、出発化合物に対してＳｉ／Ｔｉのモル比が３０に等しいか又はそれ以上であり、かつＮ／Ｓｉのモル比が０．１２ないし０．２０未満であるような量で組み合わせかつ加水分解することにより形成され、かつついで合成ゲルが、３日間未満の期間に亘り１５０℃〜２２０℃の温度で結晶化されることによるチタン含有ゼオライトの製造方法、及びそのような方法により得られることができるチタン含有ゼオライトにより達成される。
【００１２】
本発明によれば、加水分解可能なケイ素化合物及び加水分解可能なチタン化合物は、最初に水の存在で塩基性四級アンモニウム化合物を用いて加水分解される。ここでの重要な特徴は、出発化合物が、特定のモル比で互いに反応されることである。出発化合物中のＳｉとＴｉとのモル比は、幅広い範囲内で変化されることができるが、但し≧３０である。対照してみると、出発化合物中のＮとＳｉとのモル比は、０．１２ないし０．２０未満の狭い範囲内で維持されなければならない。
【００１３】
意外なことに、ＮとＳｉとのモル比のこの範囲内でクリスタライトサイズが、A. van der Pol及びJ. H. C. van Hooff（上記引用文中）の教示により最適であると考えられていた０．３５の比に比較して著しく増大するけれども、過酸化水素でのプロピレンエポキシ化反応における触媒活性はそれにもかかわらず、van der Pol及びvan Hooffにより確立された教示とは異なりこの狭い範囲内で増大することが確立された。特別な理論にゆだねられたと感じることもなく、この効果は、比例してより多くのチタンがＳｉとＴｉとの一定の比を有するＮとＳｉとのモル比の引用された範囲内でゼオライトの結晶構造中へ配合されることにより達成されるように思われる。活性の関連した増大は、一次クリスタライトサイズの増大のためにの活性の損失を過補償する。この結果は、全てより意外なことである、それというのも、van der Pol及びvan Hooff（上記引用文中）は、０．２２及びそれ以上のＮとＳｉとの比で、出発化合物中のＳｉとＴｉとの比が一定のままである場合には、ゼオライト中へ配合されたチタンの量は一定のままであり、かつ実質的にＮとＳｉとの比に独立していることを示していたからである。
【００１４】
エポキシ化反応における触媒活性に関する殊に良好な結果は、０．１２〜０．１７の範囲内、殊に０．１２ないし０．１７未満、好ましくは０．１２〜０．１６の範囲内の出発化合物中のＮとＳｉとのモル比で達成される。
【００１５】
本発明による方法の加水分解可能なケイ素又はチタン化合物として特に適しているのは、テトラアルキルオルトシリケート又はテトラアルキルオルトチタネートであり、ここで、アルキルは好ましくは、メチル、エチル、プロピル又はブチルからなる群から選択される。最も好ましい出発化合物は、テトラエチルオルトシリケート及びテトラエチルオルトチタネートである。
【００１６】
四級アンモニウム化合物は、結晶化の間の生成物の結晶格子中への吸収により結晶構造を決定するテンプレート化合物である。テトラアルキルアンモニウム化合物、例えば水酸化テトラアルキルアンモニウム、殊に水酸化テトラ−ｎ−プロピルアンモニウムは、好ましくは、チタンシリカライト−１（ＭＦＩ構造）を製造するのに使用され、水酸化テトラ−ｎ−ブチルアンモニウムは、チタンシリカライト−２（ＭＥＬ構造）を製造するのに使用され、かつ水酸化テトラエチルアンモニウムは、チタン−β−ゼオライト（ＢＥＡ結晶構造）を製造するのに使用される。四級アンモニウム化合物は、好ましくは水溶液として使用される。
【００１７】
＞９、好ましくは＞１１の合成に必要である合成ゾルのｐＨ値は、塩基性−反応する四級アンモニウム化合物により調節される。
【００１８】
合成ゾルが製造される温度は、幅広い範囲の間で選択されることができるが、しかし、加水分解可能なケイ素化合物及び加水分解可能なチタン化合物の混合物は、好ましくは、０℃〜１０℃、好ましくは０℃〜５℃の範囲内の温度に冷却され、かつついで同じ温度に冷却された水溶液中の塩基性四級アンモニウム化合物は滴加される。選択的な実施態様によれば、テトラエチルオルトシリケート及びテトラエチルオルトチタネートは、加水分解の前に３５℃に加熱され、かつ２つの生成物間の錯化（前縮合）を達成するために、この温度で３０分撹拌される。しかしながら、この前縮合は、最終生成物の触媒の性質に顕著な影響を及ぼさない。
【００１９】
本発明の別の実施態様において、テトラアルキルオルトシリケート及びテトラアルキルオルトチタネートがそれぞれケイ素又はチタン源として使用される場合には、加水分解の間に生じたアルコールは、水共沸混合物として留去される。一部の場合に、ついで、結晶化の間の固体ゲル又は壁付着物の形成を回避するために、蒸留により反応混合物から除去されたアルコール／水共沸混合物の体積を、少なくとも一部水により置換することが推奨されうる。
【００２０】
合成ゾルは、場合により付加的な熟成期間後に、ついで自成(autogenous)圧力下で１５０℃〜２２０℃、好ましくは１７０℃〜１９０℃の温度で結晶化される（水熱合成）。本発明による方法の明記された条件下で、結晶化時間は、３日未満、好ましくは２４時間未満、特に好ましくは最大１２時間である。
【００２１】
本発明による方法の好ましい実施態様によれば、出発化合物の量は、出発化合物に対してＨ２ＯとＳｉとのモル比が、１０〜２０、好ましくは１２〜１７の範囲内で確立されるように選択される。殊に、合成ゲル中のＨ２ＯとＳｉとのモル比が、水熱合成前、即ち場合により加水分解後に留去される水−アルコール共沸混合物の水による可能な少なくとも部分的な置換後に、１５〜４２、好ましくは１５〜３５の範囲内に調節される場合に有利である。意外なことに、この極めて少量の水にもかかわらず、手順及び生じる生成物の触媒活性は、損なわれないことが確立された。対照してみると、出発組成中のアンモニウム化合物とＳｉとの本発明によるモル比を組み合わせた上記の範囲内の水とＳｉとのモル比が、活性な触媒をもたらすことが見出された。この１つの理由は、出発化合物中の著しく低下した量のアンモニウム化合物にもかかわらず、類似して少量の水のために、合成ゲル中の高濃度の四級アンモニウム化合物でありうる。
【００２２】
少量の水の別の利点は、先行技術と比較されるように、合成ゲル１ｋｇ当たりのチタン含有ゼオライトの著しく増大した収量にあり、その際、全体の方法をより効率的にしかつ費用効果がある。
【００２３】
水熱段階後に生じた結晶は、０．２〜２．０μｍ、好ましくは０．３〜１．５μｍの範囲内の一次結晶サイズを有し、かつ母液からろ過、遠心分離又はデカンテーションにより分離され、かつ適している洗浄液、好ましくは水で洗浄される。結晶はついで、テンプレートを除去するために、場合により乾燥されかつ４００℃〜１０００℃、好ましくは５００℃〜７５０℃の温度でか焼される。
【００２４】
本発明の好ましい実施態様によれば、結晶懸濁液は、水熱段階後及び結晶の分離前に中和される。本発明による方法において結晶化の完了後形成されるような結晶懸濁液は、過剰の塩基性四級アンモニウム塩のためにアルカリ性であり、かつ一般に１２よりも大きいｐＨを示す。懸濁液のｐＨ値が、７〜１０、好ましくは７〜８．５の値に低下する場合には、一次クリスタライトのより大きなアグロメレーションが観察される。これは、懸濁液のろ過性を大いに改善するので、分離は、生成物が漏出することなく、かつ慣習的なろ過時間で、標準のメンブランフィルターを用いて実施されることができる。この好ましい実施態様は、従って更に、本発明による方法の効率を増大させることができる。
【００２５】
結晶懸濁液のｐＨ値は、水熱段階の完了後に酸、例えば鉱酸又は有機酸の添加によるか、又は高められた温度、例えば２００℃〜２２０℃での結晶化により低下されることができる。後者の場合に、四級アンモニウム化合物、例えば水酸化テトラ−ｎ−プロピルアンモニウムは、水酸化物イオンの消費と共に熱分解される。好ましい酸は、塩酸及び酢酸である。
【００２６】
結晶懸濁液のより低いｐＨ値は、その中へ溶解したシリケート及びチタネートが少なくとも部分的に沈殿される原因となるので、分離されたチタン含有ゼオライトが、格子中へ配合されない少量のチタン化合物を含有する。しかしながら、生じる触媒の活性への負の影響は観察されなかった。
【００２７】
本発明による結晶性チタン含有ゼオライトは、粉末の形で得られる。酸化触媒としてのそれらの使用には、それらは、場合により使用のために適している形状、例えば、マイクロ−ペレット、ボール、タブレット、中実シリンダー、中空シリンダー又はハニカム造形品へ、粉末触媒を造形するための公知方法、例えば、ペレット化、噴霧乾燥、スプレーペレット化又は押し出しにより変換されることができる。
【００２８】
本発明により製造されたチタン含有ゼオライトは、Ｈ２Ｏ２との酸化反応における触媒として使用されることができる。殊に本発明によるチタン含有ゼオライトは、水と混和性の溶剤中で過酸化水素水を用いるオレフィンのエポキシ化における触媒として使用されることができる。
【００２９】
本発明による方法は、先行技術に比較して、生じたゼオライトの量に対して、アンモニウムとケイ素との低い比のために、使用される出発原料の中で最も費用がかかる、著しくより少量の四級アンモニウム化合物が必要とされるという利点を有する。これは、製造するプロセスの費用効率を著しく改善している。更に、合成ゲルの質量に対して生成物の収量は、出発化合物に対してＨ２ＯとＳｉとのモル比が述べられた範囲内に保持されることができる場合には、増大されることができる。意外なことに、先行技術の教示とは異なり、触媒活性は、これらの手段により損なわれないで方法の効率的使用を最適化するが、しかし、これに反して、先行技術に比較してより大きな一次クリスタライトサイズにもかかわらず改善された活性により特徴付けられる新規の生成物が得られることが確立された。
【００３０】
本発明による方法により製造されたチタン含有ゼオライトの一次クリスタライトサイズは、０．２〜２．０μｍ、好ましくは０．３〜１．５μｍの範囲内にあるのに対して、先行技術によれば、０．１〜０．２μｍの範囲内のクリスタライトサイズが、触媒活性に最適なサイズであると記載されている。
【００３１】
本発明は、例を用いてより詳細に説明される：
比較例１
EUROTS-1の製造
EUROTS-1を、Martens他、“Applied Catalysis A: General, 99 (1993) 71-84”における指示を参考にすることにより製造した。テトラエチルオルトシリケートを、窒素で不活性にした１０ ｌオートクレーブ中に装入し、テトラエチルオルトチタネートを撹拌しながら添加し、かつ添加が完了すると生じる混合物を約１．０℃に冷却した。水酸化テトラ−ｎ−プロピルアンモニウム及び脱イオン水の４０質量％溶液をついで、撹拌しながら、この温度で約５時間に亘りホースポンプを用いて添加した。量を、ＳｉＯ２とＴｉＯ２とのモル比が３５であり、ＮとＳｉとのモル比が０．３６であり、かつＨ２ＯとＳｉＯ２とのモル比が２８．２であるように選択した。反応溶液は最初に乳状−不透明になったけれども、更に水酸化テトラ−ｎ−プロピルアンモニウムを添加すると、形成された固体は再び完全に溶解した。
【００３２】
加水分解を完了させ、かつ形成されたエタノールを留去するために、反応混合物を、最初に約８０℃に、かつついで最大９５℃に、約３時間に亘り加熱した。このようにして留去されたエタノール−水共沸混合物を、同じ体積の二重−脱イオン水により置換した。合成ゾルをついで、１７５℃に加熱し、かつこの温度で１２時間保持した。生じるチタンシリカライト懸濁液の冷却後、形成された固体を、遠心分離により、なお水酸化テトラ−ｎ−プロピルアンモニウムを含有している強塩基性の母液から分離し、洗浄しかつ一晩、１２０℃で乾燥させ、かつついで最終的にマッフル炉中で５時間、空気中５５０℃でか焼した。
【００３３】
これは、２２分-１の活性係数で、TS-1 １ｋｇ当たり２．９ｋｇの４０質量％水酸化テトラ−ｎ−プロピルアンモニウム溶液の消費及び合成ゲル１ｋｇ当たり５０ｇのTS-1の収量をもたらす。
【００３４】
活性係数を、次のようにして測定した：
メタノール３００ｍｌ中の比較例１で製造したチタンシリカライト触媒１．０ｇを、ついで、４０℃で、プロピレン雰囲気及び３ｂａｒ超過圧力でプロピレンで飽和した溶剤下に、エアレーション撹拌機を有するサーモスタットで制御した実験室用オートクレーブ中に装入した。３０質量％過酸化水素水溶液１３．１ｇをついで、少しずつ添加し、かつ反応混合物を４０℃及び３ｂａｒで保持し、その際、プロピレンは、反応による消費を補償するために、圧力調整器を介して補われる。試料を、規則的な間隔でフィルターを介して取り、かつ反応混合物の過酸化水素含量を、硫酸セリウム（ＩＶ）溶液での酸化還元滴定により測定した。時間ｔに対してｌｎ（ｃ／ｃ０）をプロットすると［ここで、ｃは、時間ｔで測定したＨ２Ｏ２濃度であり、かつｃ０は、反応の開始時に計算されたＨ２Ｏ２濃度である］、直線を生じる。活性係数を、方程式を用いて直線の勾配から決定した：
【００３５】
【数１】
0004778183.tif 000002
【００３６】
ここで、ｃｃａｔは、触媒濃度を反応混合物１ｋｇ当たりの触媒のｋｇで表す。
【００３７】
例１
本発明によるチタンシリカライト１の製造。
【００３８】
出発化合物の量を、出発化合物に対してＮとＳｉとのモル比が０．１７でありかつＨ２ＯとＳｉとのモル比が１３．３であるようにして使用したのを除いて、比較例１に記載された手順を繰り返した。３５のＳｉとＴｉとのモル比を維持した。
【００３９】
この合成方法は、TS-1 １ｋｇ当たり１．６ｋｇの水酸化テトラ−ｎ−プロピルアンモニウム（４０％溶液）の消費、合成ゲル１ｋｇ当たりTS-1 １１０ｇの収量及び１２時間の結晶化後の３１．６分-１の生じる触媒の活性係数を生じた。
【００４０】
この比較は既に、高価な水酸化テトラ−ｎ−プロピルアンモニウムの５０％未満を使用する方法を用いて、合成ゲル１ｋｇ当たりの触媒の収量が、２倍以上となり、かつ、なお、先行技術の予想に反して、生じる触媒の触媒活性のかなりの増大が達成されることができることを示す。
【００４１】
例２及び３
例１を、第１表に述べられているような供給原料の比で繰り返した。生じる生成物の性質は、同様に第１表に述べられている。
【００４２】
比較例２〜４
比較実験１を、第１表に挙げられたような供給原料の比で繰り返した。生じるチタンシリカライト−１試料の生成物の性質は、同様に第１表に要約されている。
【００４３】
出発化合物に対してＳｉとＴｉとのモル比を、全ての実験で３５で一定に保持した。
【００４４】
【表１】
0004778183.tif 000003
【００４５】
本発明による例と比較例との間の比較は、出発化合物中の窒素とケイ素との比と一次クリスタライトサイズとの間の相関関係が、先行技術に記載された推移を反映することを示している。実験は、０．１〜０．２μｍの最適な一次クリスタライトサイズが、２８又はそれ以上のＮとＳｉとの比で達成されることを示している。
【００４６】
しかしながら、先行技術からの予測とは異なり、ＮとＳｉとのより低いモル比は、触媒活性の低下をもたらさず；これに反して、本発明による例における結晶格子中へのチタンの増大した配合は、触媒活性への増大する一次クリスタライトサイズの負の影響を過補償する。
【００４７】
EUROTS-1触媒（比較例１）の合成との比較は、増大した活性を有する触媒が、本発明による方法により製造されることができ、それにより先行技術に比較して、前記方法が、費用がかかる出発原料、例えば水酸化テトラ−ｎ−プロピルアンモニウムの著しく低下した消費及び合成ゲル１ｋｇ当たりのチタンシリケートの著しく増大した収量をもたらし、ひいては、合成方法の費用効率もまた、改善されることができたことを示している。
【００４８】
例４
例１を繰り返したが、しかしながら、チタンシリケート結晶を遠心分離ではなくてろ過により分離した。塩基性（ｐＨ＝１２．５）の結晶懸濁液を、ブルーベルトフィルターを有するヌッチェフィルターに通した。固体は、ヌッチェ上に残留しなかった。
【００４９】
例５及び６
例４を繰り返したが、結晶懸濁液のｐＨ値を、ろ過の前に塩酸の添加により、第２表に述べられた値に低下させた。双方の場合に、チタンシリカライトを、ブルーベルトフィルターを有するヌッチェフィルターを用いて、生成物が漏出することなく分離することができた。
【００５０】
比較例１として、チタンシリケートを洗浄し、１２０℃で一晩乾燥し、かつマッフル炉中で５時間、空気中５５０℃でか焼した。ついで生成物を、チタン含量、定性的に非格子(non-lattice)チタン化合物及び上記で記載されているような活性について分析した。結果は、同様に第２表に述べられている。
【００５１】
【表２】
0004778183.tif 000004
【００５２】
非格子チタン化合物の含量を、２５０〜３００ｎｍの間のＤＲ−ＵＶ−Ｖｉｓバンドの強度から定性的に評価した。例６からの生成物は、例５からの生成物よりも、より高い含量の非格子チタン化合物を有していた。例１との例５及び６の活性係数の比較のように、結晶懸濁液のｐＨ値の低下は、触媒の活性に無視できない影響を及ぼすことを示す。